"約1~約99重量の、下記の式式中、Xは、酸素、窒素、又はNR1ここで、R1は、水素、C1-C14アルキル基、C6-C14環状基、C1-C14環状アルキル基、C6-C14芳香族基、C1-C14芳香族アルキル基、又はその任意の組み合わせであるであり;R2、R3、R4及びR5は、水素、C1-C14アルキル基、C6-C14環状基、C1-C14環状アルキル基、C6-C14芳香族基、C1-C14芳香族アルキル基、又はその任意の組み合わせであり;Yは、C1-C14アルキル基、C6-C14環状基、C1-C14環状アルキル基、C6-C14芳香族基、C1-C14芳香族アルキル基、又はその任意の組み合わせであり;A及びBは、互いに独立して、下記の式:[ここで:R6及びR7は、水素、C1-C14アルキル基、C6-C14環状基、C1-C14環状アルキル基、C6-C14芳香族基、C1-C14芳香族アルキル基、又はその任意の組み合わせ上記の基は、酸素、硫黄、又は他の原子によって中断されていてもよいであり;R8及びR9は、C1-C12二官能性アルキレン、C1-C12アルキル基、C6-C12環状基、C1-C12環状アルキル基、C6-C12芳香族基、C1-C12芳香族アルキル基、又はその任意の組み合わせ上記の基は、酸素、硫黄、又は他の原子によって中断されていてもよいであり;R10は、水素、C1-C14アルキル基、C6-C14環状基、C1-C14環状アルキル基、C6-C14芳香族基、C1-C14芳香族アルキル基、又はその任意の組み合わせ上記の基は、酸素、硫黄、又は他の原子によって中断されていてもよいであり;R11は、C1-C14二官能性アルキレン、C1-C14アルキル基、C6-C14環状基、C1-C14環状アルキル基、C6-C14芳香族基、C1-C14芳香族アルキル基、又はその任意の組み合わせ上記の基は、酸素、硫黄、又は他の原子によって中断されていてもよいを表し;そしてR12は、C1-C8三官能性アルキル基上記の基は、酸素、硫黄、又は他の原子によって中断されていてもよいを表す]の1つを表すの1つによって特徴付けられる1つ又は複数の1,3-ビスイソシアナトメチルシクロヘキサンのウレタンジ又はマルチメタアクリレート誘導体、並びに約0.001~約10重量のラジカル重合開始剤を含んでなる歯科用組成物。該組成物が、更に約5~約95の少なくとも1つのフィラーを含んでなる、請求項1に記載の歯科用組成物。該組成物が、約10~50重量の1つ又は複数のウレタンジ又はマルチメタアクリレート誘導体を含む、請求項1に記載の歯科用組成物。該組成物が、約15~40重量の1つ又は複数のウレタンジ又はマルチメタアクリレート誘導体;約30~約90重量のフィラー;及び0.005~約5のラジカル重合開始剤を含む、請求項2に記載の歯科用組成物。A及びBが同一である、請求項1に記載の歯科用組成物。該組成物が、少なくとも約400,000psiの曲げ弾性率、及び少なくとも約20,000psiの曲げ強度を含む、請求項1に記載の歯科用組成物。該組成物が、少なくとも約800,000psiの曲げ弾性率、及び少なくとも約22,000psiの曲げ強度を含む、請求項2に記載の歯科用組成物。該組成物が実質的にフィラーを含んでいない、請求項1に記載の歯科用組成物。該組成物が、少なくとも約450,000psiの曲げ弾性率、及び少なくとも約24,000psiの曲げ強度を含む、請求項8に記載の歯科用組成物。該組成物が、少なくとも約1,000,000psiの曲げ弾性率、及び少なくとも約26,000psiの曲げ強度を含む、請求項2に記載の歯科用組成物。1つの局面では、この発明は、約1~約99重量の、下記の式{式中、Xは、酸素、窒素、又はNR1ここで、R1は、水素、C1-C14アルキル基、C6-C14環状基、C1-C14環状アルキル基、C6-C14芳香族基、C1-C14芳香族アルキル基、又はその任意の組み合わせであるであり;R2、R3、R4及びR5は、水素、C1-C14アルキル基、C6-C14環状基、C1-C14環状アルキル基、C6-C14芳香族基、C1-C14芳香族アルキル基、又はその任意の組み合わせであり;Yは、C1-C14アルキル基、C6-C14環状基、C1-C14環状アルキル基、C6-C14芳香族基、C1-C14芳香族アルキル基、又はその任意の組み合わせであり;A及びBは、互いに独立して、下記の式:ここで、R6及びR7は、水素、C1-C14アルキル基、C6-C14環状基、C1-C14環状アルキル基、C6-C14芳香族基、C1-C14芳香族アルキル基、又はその任意の組み合わせ[上記の基は、酸素、硫黄、又は他の原子によって中断されていてもよいwhichcanbeinterruptedbyoxygensulfurorotherwiseatoms]であり;R8及びR9は、C1-C12二官能性アルキレンdifunctionalalkylene、C1-C12アルキル基、C6-C12環状基、C1-C12環状アルキル基、C6-C12芳香族基、C1-C12芳香族アルキル基、又はその任意の組み合わせ上記の基は、酸素、硫黄、又は他の原子によって中断されていてもよいであり;R10は、水素、C1-C14アルキル基、C6-C14環状基、C1-C14環状アルキル基、C6-C14芳香族基、C1-C14芳香族アルキル基、又はその任意の組み合わせ上記の基は、酸素、硫黄、又は他の原子によって中断されていてもよいであり;R11は、C1-C14二官能性アルキレン、C1-C14アルキル基、C6-C14環状基、C1-C14環状アルキル基、C6-C14芳香族基、C1-C14芳香族アルキル基、又はその任意の組み合わせ上記の基は、酸素、硫黄、又は他の原子によって中断されていてもよいを表し;そしてR12は、C1-C8三官能性アルキル基上記の基は、酸素、硫黄、又は他の原子によって中断されていてもよいを表すの1つを表す}の1つによって特徴付けられる1つ又は複数の1,3-ビスイソシアナトメチルシクロヘキサンのウレタンジ又はマルチメタアクリレート誘導体urethanediormultiacrylatederivativesof13biscyclohexane、並びに約0.001~約10重量のラジカル重合開始剤を含んでなる高強度歯科組成物を対象とする。この発明の別の局面では、高強度歯科用組成物は下記の特徴の1つ又は任意の組み合わせを有することが意図されている;組成物は、更に約5~約95の少なくとも1つのフィラー充填材:fillerを含む;組成物は、約10~50重量の1つ又は複数のウレタンジ又はマルチメタアクリレート誘導体を含む;組成物は、約15~40重量の1つ又は複数のウレタンジメタアクリレート誘導体;約30~約90重量のフィラー;及び0.005~約5のラジカル重合開始剤を含む;A及びBは、同一である;組成物は、少なくとも約400,000psiの曲げ弾性率、及び少なくとも約20,000psiの曲げ強度を含む;組成物は、少なくとも約800,000psiの曲げ弾性率、及び少なくとも約22,000psiの曲げ強度を含む;組成物は、実質的にフィラーを含まない;組成物は、少なくとも約450,000psiの曲げ弾性率、及び少なくとも約24,000psiの曲げ強度;少なくとも約1,000,000psiの曲げ弾性率、及び少なくとも約26,000psiの曲げ強度、又はその任意の組み合わせを含む。発明の詳細な説明概括的には、この発明は、改良された高強度重合性組成物、該組成物の生成方法、並びに高強度重合性組成物によって、該方法によって、あるいはその双方によって生成された製品を対象とする。好都合なことに、この重合性組成物は、所望の高強度特性を有する歯科用コンポーネントを生成するために使用することができる。この高強度材料によって、合金又はセラミックベースのベニア、クラウン及びブリッジに取って代わる審美的な、金属を含まない長期にわたるベニア、クラウン及びブリッジのような高度に要求されている、耐久性のある修復物の製造が可能となる。こうした重合性歯科用材料例えば、コンポジットcompositeは、天然歯列の欠陥の矯正のため、歯修復充填剤toothrestorativefillings、接着剤、セメント、義歯床材料、歯列矯正材料、及びシーラントsealantsに有用であり、クラウン、ブリッジ、総義歯、部分義歯、カスタムトレー、人工歯、天然歯の修理、ベニア、義歯の修理、歯の矯正の固定器具retainers、歯列矯正コンポーネント、暫定的な歯科デバイス、インレー、アンレー、歯列矯正器具、口腔矯正器具、顎顔面補綴、栓塞子、義眼及び他の歯科用修復物を形成することができる。重合性レジン及びフィラー粒子を含む歯科用材料はしばしば、歯科用修復物を調製するために使用される。こうした歯科用材料は、自己化学的硬化性、熱硬化性、光硬化性、又は二重硬化性でありうる。この歯科用材料は、種々の化学的メカニズムによって硬化し、固まり、そして様々な歯科適用のための強力、かつ耐久性のある材料を形成する。この重合性組成物は通例、少なくとも1つのウレタン及び/又は尿素レジン例えば、イソシアナトメチルシクロヘキサンのウレタンジメタアクリレート又はマルチメタアクリレート誘導体を含み、そして所望により、少なくとも1つのフィラー例えば、ガラス粒子、開始剤、触媒、硬化促進剤accelerator、禁止剤inhibitor、界面活性剤、又はその組み合わせなどを含みうるこれらに限定されない1つ又は複数の添加剤を含む。重合性材料重合性アクリル系化合物ここでより詳細に、組成物全体の個々のコンポーネントに移る。本明細書中の材料は通例、少なくとも1つの重合性アクリル系化合物acryliccompoundを含む第一の重合性コンポーネントを含む。この重合性アクリル系化合物例えば、第一の重合性コンポーネントは通例、重合性組成物全体に対して少なくとも1重量で、かつ99重量未満の量で存在する。より具体的には、この重合性アクリル系化合物例えば、当初の重合性コンポーネントは典型的には、重合性組成物全体に対して少なくとも10重量、より好ましくは、少なくとも約15重量の量で存在する。全体の重合性組成物はまた、約50重量未満、より典型的には、約40重量未満の重合性アクリル化合物を含む。例えば、この重合性アクリル系化合物は典型的には、重合性組成物全体に対して約10~約50、より典型的には、約15~約40重量の範囲で存在する。この発明の組成物中で使用されうる重合性アクリル系化合物の例には、メチルアクリレート、メチルメタクリレート、エチルアクリレート、イソプロピルメタクリレート、n-ヘキシルアクリレート、ステアリルアクリレート、アリルアクリレート、グリセロールジアクリレート、グリセロールトリアクリレート、エチレングリコールジアクリレート、ジエチレングリコールジアクリレート、トリエチレングリコールジメタアクリレート、テトラエチレングリコールジメタアクリレート、1,3-プロパンジオールジアクリレート、1,3-プロパンジオールジメタクリレート、1,4-ブタンジオールジメタアクリレート、トリメチロールプロパントリメタアクリレート、1,2,4-ブタントリオールトリメタクリレート、1,4-シクロヘキサンジオールジアクリレート、1,4-シクロヘキサンジオールジメタクリレート、シクロヘキサンジメタノールジアクリレート、シクロヘキサンジメタノールジメタクリレート、1,6-ヘキサンジオールジメタアクリレート、ペンタエリスリトールトリアクリレート、ペンタエリスリトールテトラアクリレート、ペンタエリスリトールテトラメタクリレート、ソルビトールヘキサアクリレートsorbitolhexacrylate、2,2-ビス[4-2-ヒドロキシ-3-アクリロイルオキシプロポキシフェニル]プロパン;トリス2-ヒドロキシエチルイソシアヌレートトリアクリレート、2,2-ビス[4-2-ヒドロキシ-3-メタクリロイルオキシプロポキシフェニル]プロパンBis-GMA;変性されたBis-GMABis-GMAと1,6-ジイソシアナトヘキサンとの反応生成物;2,2-ビス[4-アクリロイルオキシ-エトキシフェニル]プロパン;2,2-ビス[4-メタクリロイルオキシ-エトキシフェニル]プロパン又は、エトキシ化ビスフェノールA-ジメタクリレートethoxylatedbisphenolAdimethacrylateEBPADMA;ウレタンジメタアクリレートUDMA、ジウレタンジメタクリレートDUDMA、ポリウレタンジメタクリレートPUDMA;4,13-ジオキソ-3,14-ジオキサ-5,12-ジアザヘキサデカン-1,16-ジオールジアクリレート;4,13-ジオキソ-3,14-ジオキサ-5,12-ジアザヘキサデカン-1,16-ジオールジメタクリレート;トリメチル1,6-ジイソシアナトヘキサンとビスフェノールAプロポキシレートと2-ヒドロキシエチルメタクリレートとの反応生成物TBDMA;1,6-ジイソシアナトヘキサンと水で変性された2-ヒドロキシエチルメタクリレートとの反応生成物HDIDMA;1,6-ジイソシアナトヘキサンと水で変性された2-ヒドロキシエチルアクリレートとの反応生成物HDIDA;アルコキシ化ペンタエリスリトールpentacrythritolテトラアクリレート;ポリカーボネートジメタクリレートPCDMA;ポリエチレングリコールのビス-アクリレート及びビス-メタクリレート;並びにアクリル化モノマーとアクリル化オリゴマーとの共重合体混合物などのモノアクリレート、ジアクリレート又はポリアクリレート及びメタクリレートが含まれるがこれらに限定されない。好ましくは、この重合性アクリル系化合物は、イソシアナトメチルシクロヘキサン例えば、1,3-ビスイソシアナトメチルシクロヘキサンのウレタンジメタクリレート誘導体であり、該誘導体は、下記の式:[式中、Xは、酸素、窒素、又はNR1ここで、R1は、水素、C1-C14アルキル基、C6-C14環状基、C1-C14環状アルキル基、C6-C14芳香族基、C1-C14芳香族アルキル基、又はその任意の組み合わせであるであり;R2、R3、R4及びR5は、水素、C1-C14アルキル基、C6-C14環状基、C1-C14環状アルキル基、C6-C14芳香族基、C1-C14芳香族アルキル基、又はその任意の組み合わせであり;Yは、C1-C14アルキル基、C6-C14環状基、C1-C14環状アルキル基、C6-C14芳香族基、C1-C14芳香族アルキル基、又はその任意の組み合わせである]の1つによって特徴付けられる化合物から選択することができる。Yの例には、1,3-シクロヘキサンジメチレン、1,4-シクロヘキサンジメチレン、又はその他が含まれ;A及びBは、互いに独立して、下記:[ここで、R6及びR7は、水素、C1-C14アルキル基、C6-C14環状基、C1-C14環状アルキル基、C6-C14芳香族基、C1-C14芳香族アルキル基、又はその任意の組み合わせ上記の基は、酸素、硫黄、又は他の原子によって中断されていてもよいであり;R8及びR9は、C1-C12二官能性アルキレン、C1-C12アルキル基、C6-C12環状基、C1-C12環状アルキル基、C6-C12芳香族基、C1-C12芳香族アルキル基、又はその任意の組み合わせ上記の基は、酸素、硫黄、又は他の原子によって中断されていてもよいであり;R10は、水素、C1-C14アルキル基、C6-C14環状基、C1-C14環状アルキル基、C6-C14芳香族基、C1-C14芳香族アルキル基、又はその任意の組み合わせ上記の基は、酸素、硫黄、又は他の原子によって中断されていてもよいであり;R11は、C1-C14二官能性アルキレン、C1-C14アルキル基、C6-C14環状基、C1-C14環状アルキル基、C6-C14芳香族基、C1-C14芳香族アルキル基、又はその任意の組み合わせ上記の基は、酸素、硫黄、又は他の原子によって中断されていてもよいを表し;そしてR12は、C1-C8三官能性アルキル基上記の基は、酸素、硫黄、又は他の原子によって中断されていてもよいを表す]を表す。A、B、X、Y、R1、R2、R3、R4、R5、R6、R7、R8、R9、R10、R11、R12、又はその任意の組み合わせは更に、挿入されていても、置換されていても、それとも置換されていなくともよいことが意図されている。必須ではないが、挿入又は置換されているとき、可能性のある置換基としては、1つ又は複数の、基ハロゲン、O、S、NH、CO-NH、NH-CO、NH-CO-O、O-CO-NH、NH-CO-NH、-OCH3、-OH、-CN、-NO2、-COOH、-COOCH3、あるいはその任意の組み合わせが含まれうる前記置換基はこれらには限定されない。更に、A及びBが同一の意味を有しているウレタンジメタアクリレート誘導体が好ましい。特に好ましい、非限定的なウレタンジメタアクリレート誘導体は下記を含むことができる:特により好ましいウレタンジメタアクリレート誘導体は下記を含むことができる:本発明によるウレタンジメタアクリレート誘導体は、下記で実施例1及び/又は実施例2中に開示されている通り製造することができる。1つの好ましい実施態様では、この材料は更に、第二の重合性コンポーネントを含むことができる。この第二の重合性コンポーネントは、約0~約80、より好ましくは、約2~30重量例えば、3~約10の1つ又は複数の追加の架橋剤モノマーcrosslinkermonomersを含むことができる。追加の架橋剤モノマーは、本明細書中で検討されている重合性アクリル系化合物の任意の組み合わせを含むことができる。好ましい追加の架橋剤モノマーには、トリス2-ヒドロキシエチルイソシアヌレートトリアクリレートSartomerSR368、2-プロペン酸、2-メチル-1,2-エタンジイル-ビスオキシ-2,1-エタンジイルエステルTEGDMA、又はその他、及びその組み合わせが含まれるが、それらに限定されない。重合システム本明細書中の材料は、この材料を硬化させることを達成するための少なくとも1つの開始コンポーネント例えば、システム系を含むことができる。この開始コンポーネントは典型的には、重合性組成物全体に対して少なくとも0.001重量、より好ましくは、少なくとも約0.005重量の量で存在する。全体の重合性組成物はまた、典型的には、約10重量未満、より典型的には約5重量未満の開始コンポーネントを含む。例えば、この開始コンポーネントは、重合性組成物全体に対して、典型的には、約0.001~約10、より典型的には約0.005~約5重量の範囲で存在する。重合は、好ましくは、約380~約500nmの範囲の波長を有する可視光又は青色光で重合性歯科用材料を照射することによって開始させることができる。トリアド登録商標2000Triad2000光硬化ユニット、又はEnterra商標VLC硬化ユニット双方とも下記によって販売されている、デンツプライインターナショナルDentsplyInternationalヨーク,ペンシルベニア州などの、標準的な歯科用青色光硬化ユニット、又はラボ可視光硬化VLCユニットを、歯科用材料を照射するのに使用することができる。好ましい開始コンポーネントは、光の活性化する波長に曝露すること及び/又は還元性化合物によって重合の開始を生じさせる光開始剤でありうる。一実施態様では、光開始剤は、ジケトンベースの、例えば、カンファーキノンCQでありうる。別の実施態様では、光開始剤は、アシルホスフィンオキシド類から選択することができる。アシルホスフィンオキシドの実例としては、モノアシルホスフィンオキシド誘導体、ビスアシルホスフィンオキシド誘導体、及びトリアシルホスフィンオキシド誘導体が含まれうるが、これらに限定されない。好ましいアシルホスフィンオキシドは、開始コンポーネントとして使用されうる2,4,6-トリメチルベンゾイル-ジフェニル-ホスフィンオキシドルシリン-TPOLucirinTPOでありうる。1つの好ましい実施態様では、カンファーキノンCQ;ブチル化ヒドロキシトルエンBHT;N,N-ジメチルアミノネオペンチルアクリレート、γ-メタクリルオキシプロピル-トリメトキシシラン及びメタクリル酸を含む、開始システム例えば、ALFが存在しうる。このALF開始システムは、重合性組成物全体に対して約0.05重量~約0.45重量、好ましくは、約0.15重量~約0.35重量の範囲である量で存在しうる。一実施態様では、この材料は、この組成物を硬化させるための、ALF開始システム及びルシリン-TPOの双方を含んでなる開始システムを含みうることが理解される。他の開始コンポーネントには、本発明の重合性材料例えば、歯科用材料を硬化させるための室温又は熱活性化触媒コンポーネント例えば、システムを含みうるが、これらに限定されない。例えば、過酸化物は、室温で還元剤によって、あるいは加熱によって活性化されるとき、例えば、フリーラジカルを発生させることができる。好ましい過酸化物には、過酸化ベンゾイルbenzylperoxide、過酸化ラウリル、又はその他、及びその組み合わせが含まれうる。加熱により活性化される重合開始化合物は、熱硬化重合性材料を提供することができるように含まれうる。この過酸化物は、高温でこの組成物の重合及び硬化を開始するためのフリーラジカルを発生させる。例えば、過酸化ベンゾイルBPO、ジ-p-クロロベンゾイルペルオキシド、ジ-2,4-ジクロロベンゾイルペルオキシド、ペルオキシ安息香酸t-ブチルtertiarybutylperoxybenzoate、メチルエチルケトンペルオキシド、ジ-tert-ブチルペルオキシドditertiarybutylperoxide、ジクミルペルオキシド及びクメンヒドロペルオキシドなどのペルオキシド類が使用されうる。室温開始コンポーネント例えば、活性化システムは、自己硬化重合性材料を提供することができるように含まれうる。自己硬化重合性材料は、少なくとも2つのペーストコンポーネントから製造しうることが理解される。例えば、一方のコンポーネントは、基剤ペーストとして提供されることができ、他方のコンポーネントは触媒ペーストとして提供されることができる。一実施態様では、基剤ペーストは通例、少なくとも1つの重合性モノマー、第三級アミンなどのフリーラジカル重合促進剤、及びフィラー充填材:fillersを含む。その一方で、触媒ペーストは通例、少なくとも1つの重合性モノマー基剤コンポーネントと同一か、又は異なる、ジベンゾイルペルオキシドなどのフリーラジカル重合開始剤、及びフィラーを含む。この組成物を調製するには、アミンを含む基剤、及びペルオキシドを含む触媒ペーストを組み合わせて、一緒に混合する。こうしたペーストを一緒に混合すると、触媒システムアミン及びペルオキシドは互いに反応し、そして組成物を重合、及び硬化させることが開始される。熱活性化、又は自己硬化性システムにより、本発明の材料の固まりbigblockの硬化が可能になり、次いでこれは所望の形を有する歯科デバイスに機械加工されうるCAD/CAM。光活性剤、化学活性化剤、及び熱活性化剤に加えて、本発明の高強度重合性歯科用材料組成物はまた、色素、種々の安定化剤、可塑剤及び繊維fibersを含むことができる。安定化剤としては、例えば、ブチル化ヒドロキシトルエンBHT;ヒドロキノン;ヒドロキノンモノメチルエーテル;ベンゾキノン;クロラニル;フェノール;ブチルヒドロキシアナリンbutylhydroxyanalineBHT;第三級ブチルヒドロキノンTBHQ;トコフェロールビタミンEなどを使用しうる。好ましくは、ブチル化ヒドロキシトルエンBHT及びヒドロキノンのメチルエーテルMEHQが安定化剤重合禁止剤polymerizationinhibitorsとして使用される。UV吸収剤などの他の安定化剤もまた使用することができる。フィラーFillers本明細書における材料には、少なくとも1つのフィラーを含む所望のフィラーコンポーネントが含まれうる。一実施態様では、このフィラーは典型的には、重合性組成物全体に対して約5~約95重量の範囲で存在する。好ましくは、このフィラーは、重合性組成物全体に対して約30~約90、より好ましくは、約50~約85重量の範囲で存在しうる。別の実施態様では、このフィラーコンポーネントは、コンポジットフィラーcompositefillerを含みうる。このコンポジットフィラーは典型的には、重合性組成物全体に対して約0.0~約50重量の範囲で存在する。好ましくは、このコンポジットフィラーは、重合性組成物全体に対して約0.0~約20、より好ましくは、約2~約10重量の範囲で存在しうる。このフィラーは、約0.01マイクロメートル~約500マイクロメートルの平均粒径の範囲を有する粒子として提供されうることが理解される。このフィラー粒子は通例、有機粒子、コンポジット粒子、無機粒子、又はその任意の組み合わせを含む。フィラー粒子は通例、重合収縮を低減し、耐摩耗性を改良し、及び/又は操作性、機械的及び物理的特性を改変する。好ましい無機フィラーとしては、バリウム、カルシウム、ストロンチウム、ランタンlanthanum、タンタルtantalumから生成されるか、又はそれらを含むガラス、及び/又はタングステンシリケート及びアルミネート、及び/又はアルミノケイ酸塩、シリカ、石英quartz、セラミック、ナノ粒子金属、金属酸化物、ジルコニア、イットリア安定化ジルコニア、ジルコニアアルミナzirconiaalumina、アルミナ-チタニアaluminatitaniaなどを含むが含まれうるが、それらに限定されない。一実施態様では、無機フィラー粒子は、約0.005マイクロメートル~約20マイクロメートルの平均粒径の範囲にありうる。別の実施態様では、上記に言及されているような有機レジンマトリックス及び/又は無機フィラーから形成される硬化コンポジットを含むコンポジットフィラーが提供されうる。好ましくは、有機レジンマトリックスは、この発明において利用されるものでありうる。一般的に言えば、コンポジットフィラーは、所望の透明性について同様な屈折率RIを有するように最終的なコンポジットと同じ組成を有しうる。別の実施態様では、約0.1マイクロメートル~約500マイクロメートルの平均粒径の範囲を有するコンポジットフィラー粒子が提供されうる。好ましい有機フィラーは、この発明中で使用される硬化レジンマトリックス及び/又はレジンマトリックス中に分散可能であり、又は適合可能であるそうした重合体から形成されうる。好ましい有機フィラーは、所望の透明性を得るように同様な屈折率を有するレジンマトリックス、組成物、又はその任意の組み合わせ中で容易に分散可能であり、最終的なコンポジット中で使用されるそうしたレジンマトリックスと同様な組成を有しうる。更に別の実施態様では、約0.1マイクロメートル~約500マイクロメートルの平均粒径の範囲を有する有機フィラーが提供されうる。PMMAポリメチルメタクリレートなどの有機フィラーはまた、少量で使用され、形成されるコンポジットの操作特性を容易に改良することができる。本発明の重合性歯科用材料は、迅速、かつ容易に使用され、そして形状変化される。この重合性歯科用材料は、例えば、流入、パッキング、成型、プレス、注入、及び/又はカービングすることによって、処理し、そして造形することができる。処理された重合性歯科用材料は、硬化すると驚くべき高強度であり、そして耐久力のある修復物が付与される。この発明の重合歯科コンポジットは、商業上利用可能な歯科用コンポジットのそれと比較してより高い曲げ強度が与えられた。本発明の重合性歯科用材料によって、驚くべき高強度を有する硬化レジン及びコンポジットが提供される。本発明の好ましい実施態様では、光硬化重合性歯科用材料によって形成される高強度歯科用重合材料レジン又はコンポジットが提供される。一実施態様では、この高強度重合性材料は通例、フィラーコンポーネントを含んでいなくてもよく例えば、約5重量未満のフィラー、及び好ましくは0.0重量のフィラー、その結果、更に下記に検討されているような高強度歯科用重合マトリックスレジンなどの高強度重合マトリックスレジンが提供されうる。好ましくは、この高強度歯科用重合マトリックスレジンは、少なくとも約400,000psiの曲げ弾性率、そして少なくとも約20,000psiの曲げ強度を含みうる。より好ましくは、この高強度歯科用重合マトリックスレジンは、少なくとも約450,000psiの曲げ弾性率、そして少なくとも約24,000psiの曲げ強度を含みうる。最も好ましくは、この高強度歯科用重合マトリックスレジンは、少なくとも約500,000psiの曲げ弾性率、そして少なくとも約25,000psiの曲げ強度を含みうる。好ましい実施態様では、この高強度重合性材料は、フィラーコンポーネント例えば、5重量より多いフィラーを含み、その結果、高強度歯科用重合マトリックスコンポジットなどの高強度重合マトリックスコンポジットが提供されうる。好ましくは、この高強度歯科用重合コンポジットは、少なくとも約800,000psiの曲げ弾性率、そして少なくとも約22,000psiの曲げ強度を含みうる。より好ましくは、この高強度歯科用重合コンポジットは、少なくとも約1,000,000psiの曲げ弾性率、そして少なくとも約26,000psiの曲げ強度を含みうる。最も好ましくは、この高強度歯科用重合コンポジットは、少なくとも約1,200,000psiの曲げ弾性率、そして少なくとも約28,000psiの曲げ強度を有する。本明細書中で使用される際には、曲げ強度及び曲げ弾性率Flexuralstrengthandflexuralmodulusとは、ASTMD7901997による試験結果を指す。優先度の低い順に、本発明の重合性歯科レジンマトリックス組成物の重合収縮は、約10体積未満、約8体積未満、約5体積未満でありうる。優先度の低い順に、この発明の重合性歯科コンポジットの重合収縮は、約5体積未満、4体積未満、約3体積未満、約2体積未満でありうる。本明細書中で使用される際には、高強度歯科用重合材料Highstrengthdentalpolymericmaterialとは、少なくとも400,000psiの曲げ弾性率、そして少なくとも20,000psiの曲げ強度を持つ重合マトリックスレジンを有する材料を指す。高強度歯科用重合材料レジン又はコンポジットは、好ましくは、重合性歯科用材料の重合によって、天然歯列の欠陥の矯正のため、歯修復充填剤toothrestorativefillings、接着剤、シーラント、ベニア、クラウン、ブリッジ、カスタムトレー、人工歯、天然歯の矯正、総義歯及び部分義歯を含む歯科製品に生成される。間接的歯科技工所方法間接的歯科技工所方法と称されうる、歯科用のクラウンを作製する一方法では、歯科医が最初に、従来から行なわれている印象歯型形成技法impressionformingtechniquesを用いてクラウンを受ける歯を含めて、患者の歯の解剖学的構造全体の最初の歯型印象を取る。クラウンを受ける未形成の歯を含めて、歯型及び周辺の歯茎組織のネガ型negativeが形成される。次いで歯科医は、歯にクラウンプレップcrownprep処理を行なうことによって、それをコアcore又は残根stumpに充填し、そして研磨することによってクラウンを受ける歯が形成される。その後、歯科医は形成した歯型を取る。硬化した歯型を、歯科技工所に送り、そこでクラウンが加工される。歯科技工士は、歯科技工所で、歯科用石膏又はストーンを最初に硬化した歯型内に注ぎ込むことによりキャスト成型物cast又は模型modelを形成する。これにより、患者の完全な歯の解剖学的構造とよく一致する形状面を有する完成された石膏模型になる。次いで歯科技工士は作業処理用模型を加工する。この模型が十分に縮小し、そして形成された時点で、分離剤の薄いコーティング例えば、Dentsplyから入手可能な酸素バリアコーティングがこの模型の表面に塗布される。歯科技工士は最初に、ワックスなどの材料を用いてアンダーカット部分をブロックアウトする。次いでセパレーターseparatorをプレップ処理模型preppedworkingmodelの表面に適用し、模型からリリースすることを容易にする。歯科医が外来医院内でクラウンを受ける歯を形成し、そして形成された歯の歯型を取った場合には、クラウンプレップした歯crownpreppedtoothを含む患者の歯の解剖学的構造の第二の模型が加工される。歯科技工所が、この模型を作製してもよいし、あるいは歯科医が、彼の/彼女の医院においてこの模型を作製し、それを技工所に送ってもよい。こうした場合には、酸素バリアコーティング又は他の分離剤がこの模型の表面に塗布される。現在では、クラウンは、この発明のコンポジット材料を用いて加工できるような状態になっている。このコンポジット材料の色調は、患者の天然歯の色とマッチするように慎重に選択される。次に、歯科開業医又は歯科技工士は、この発明の歯科コンポジット材料の層を所望の外形輪郭contourに合せて表面上に配置し、そして成型する。タックtackは、Enterra商標VLC硬化ユニットなどのVLC光ユニットで数秒間、又は15秒間、硬化される。これはまた、Enterra商標VLC硬化ユニットのようなVLC光ユニットで2分間硬化することができる不透明なレジンを使用することができ、そこでは必要に応じ不透明層が作られ、硬化されうる。所望の歯の解剖学的構造及び咬合接触を形成するように、追加の歯科コンポジット及びエナメルコンポジットを配置し、外形輪郭に合うようにし、そして成型して、歯科模型の標的領域上にクラウンを形成する。次いで、可視光硬化VLCシーラー、又は空気バリアコーティングの薄層をクラウンの表面に塗布することができる。そこで、クラウン形状のコンポジット材料と共に設置される模型を、光硬化炉内に配置し、所定の硬化サイクルに従って硬化光を照射し、加熱する。硬化時間は、用いられる光硬化炉を含む多くの種々の因子に応じて変わる。一般に、この発明の材料は約1分間~約15分間の範囲で完全に固化し、硬化した。必要に応じて、追加のコンポジット材料を添加して、クラウンを模型上に設置するように修正することができる。模型上の過剰なコンポジット材料を全て除去する必要がある。硬化した歯科用クラウン及び支持模型をオーブンから取り出した後、このアセンブリassemblyを冷却する。次いで、指、クラウンリムーバー又は他の適切な器具を用いて、クラウンを模型から取り外す。従来から行なわれている技法を用いてクラウンに仕上げ処理及び研磨を行う。その後のリライン材又はセメント材への結合を効果的にするために、歯科医院において、酸化アルミニウムをクラウンの内表面をスチーム洗浄するために使用することができる。必要に応じて、クラウンを、研磨輪及び研磨剤を用いて機械研磨することもできる。最後に、歯科開業医又は技工士は、所望であれば、耐汚染性及び光沢表面仕上げを可能にするVLCシーラントをクラウンの表面に塗布し、このクラウンを光硬化炉内で再度硬化してもよい。歯科技工所からクラウン完成品を歯科医に送り返す。歯科医彼又は彼女は、クラウンを受け取った時点で、クラウンを施す歯の形成が済んでいない場合には、上記の述べられているコア又は残根に歯構造を充填することによってクラウンを受け取る歯を形成することができる。次いで適切なリライン材、接着剤、歯科用セメント又はその組み合わせを用いて、クラウン完成品を患者の口腔内にある形成された歯に固定する。歯科分野で知られているような従来から使用されている歯科用セメントをこの工程で使用することができる。一時的なクラウンを歯構造上に取り付けた場合、初めにこれを取り外し、その後、この発明のクラウンを歯科用セメントを用いて歯に固定する。他の方法本発明の好ましい実施態様では、患者の口腔内の歯に形成された窩洞が提供され、該窩洞は、その後に本発明に従って歯科充填材料をシリンジからの注入によって充填される。流動性歯科用充填材料は、少なくとも50パーセント重量のフィラー、及び重合性歯科用レジン類から成る群より選択される重合性歯科用材料この発明の高強度メタクリレート又はアクリレートモノマー類を含むを含むことが好ましい。従って、内室及びノズルを有するシリンジが提供される。このノズルは、内室と流体的に連絡されているノズル通路を有する。内室には、この発明の重合性歯科用材料が封入されている。その後、重合性歯科用材料は、光硬化して高強度歯科用重合材料を形成する。本発明の好ましい実施態様では、患者の口腔内の歯に形成された窩洞が提供され、該窩洞は、その後に本発明に従って歯科用充填材料をデュアルバレルシリンジからの注入によって充填される。自己硬化性組成物が、デュアルバレル中に別々に保存される2つのコンポーネントから形成される。この組成物を作製するために使用される一方のコンポーネントは、基剤ペーストであり、他方のコンポーネントは触媒ペーストである。この基剤ペーストには通例、この発明の高強度メタクリレート又はアクリレートモノマー、及び他の商業上利用可能なモノマー及びオリゴマーなどの重合性レジン;第三級アミンなどのフリーラジカル重合促進剤;及びシリカ、ガラス、又はアルミナなどのフィラーが含まれる。一方、触媒ペーストには通例、重合性レジン少なくとも1つのこの発明の高強度メタクリレート又はアクリレートモノマーが含まれることが好ましい、ジベンゾイルペルオキシドなどのフリーラジカル重合開始剤、及びフィラーが含まれる。この組成物を調製するには、アミン含有基剤と、ペルオキシド含有触媒ペーストを集め、注入して一緒に混合する。このペーストを一緒に混合すると、触媒系アミン及びペルオキシドが互いに反応し、そしてこの組成物の重合及び硬化を開始し、高強度歯科用重合性材料を形成する。この重合方法は、還元剤アミンと酸化剤ペルオキシドの間の反応を伴う。この機構は通例、レドックス機構と呼ばれている。本発明の別の好ましい実施態様では、患者の口腔内の歯に形成された窩洞が提供され、該窩洞は、その後に、少なくとも0パーセント体積のフィラー、及び重合性歯科用レジン類から成る群より選択される重合性歯科用材料これは、この発明の少なくとも1つの高強度メタクリレート又はアクリレートモノマーを含むを含む組成物を、形成された窩洞内に配置することによって充填されるか、又は詰められる。次いでこの重合性歯科用材料を光硬化させ、重合の間に5パーセント体積未満の収縮がある高強度歯科用重合材料を形成する。下記の実施例では特段指示されない限り、部及びパーセントはすべて、重量単位である;ルシリンTPOLucirinTPOは、BASFによって製造された2,4,6-トリメチルベンゾイルジフェニルホスフィンオキシドを指す。ジヒドロキシテレフタル酸エステルdihydroxyterepthalateacidesterの化学ファミリーである、LumiLuxBlueLZ蛍光剤は、HoechstCelaneseCorporationによって販売されている。レジン、SR348エトキシ化2ビスフェノールAジメタクリレート、及びSR368[トリス2-ヒドロキシエチルイソシアヌレートトリアクリレート]は、SARTOMERCompanyIncExtonPAから購入された。この発明の目的は、様々な歯科適用のための種々の高強度組成物及び高強度コンポジットに形成されうる、高い曲げ強度を有するウレタン、ウレア、又はウレタン/ウレアモノマー及びオリゴマーなどのレジンを調製することである。このウレタンレジン樹脂は典型的には、ヒドロキシル末端-キャップメタアクリレート又はジオールhydroxylendcappedacrylateordiolをジイソシアネート末端-キャップモノマーisocyanateendcappedmonomerと反応させることから製造される。このウレア官能基は、少量のジアミンベースモノマー又はメタアクリレートを用いることによって導入された。触媒は、ヒドロキシル末端-キャップモノマーとイソシアネート末端-キャップモノマーとの反応を促進し、エチレン系不飽和モノマーethylenicallyunsaturatedmonomers又はオリゴマーが形成するため、当技術分野において知られているものあってもよく、例えば、第三アミン及び金属塩、例えば、第一錫オクトアート、及び特にジブチル錫ジラウレートがある。この発明の別の目的は、歯科用のクラウン、ブリッジ、インレー、アンレー、ベニア、インプラント、及び他の歯科用修復物などの審美的歯科修復物を歯科技工所及びチェアサイドchairsideで加工するための、高い曲げ強度、及び低い重合収縮を有する光硬化性、熱硬化性、又は自己硬化性組成物及びコンポジットを提供することである。実施例1ウレタンモノマーUCDPHMAの製造乾燥窒素流のもとで500mLのフラスコに、97.0グラム0.499molの1,3-ビスイソシアナトメチルシクロヘキサンを入れ、そして窒素陽圧下にて約60°Cに加熱した。この反応混合物に、6滴のジブチル錫ジラウレート触媒を加えた。66.2グラム0.509molの2-ヒドロキシエチルメタクリレート、72.9グラム0.505molのヒドロキシプロピルメタクリレート、及び禁止剤としての0.36グラムのブチル化ヒドロキシトルエンBHTの混合物を、反応温度を60°C~80°Cに維持しながら1時間にわたって加えた。約6時間の撹拌の後、加熱を中止し、そしてモノマーを粘性のある液体としてフラスコから回収し、そして乾燥大気中で保存した。実施例2ウレタンモノマーUCDPMAAの製造乾燥窒素流のもとで500mLのフラスコに、38.8グラム0.200molの1,3-ビスイソシアナトメチルシクロヘキサンを入れ、窒素陽圧下にて約60°Cに加熱した。この反応混合物に、3滴のジブチル錫ジラウレート触媒を加えた。22.7グラムの2-ヒドロキシ-3-フェノキシプロピルアクリレート、26.6グラム0.204molの2-ヒドロキシエチルメタクリレート、11.5グラム0.099molの2-ヒドロキシエチルアクリレート、及び禁止剤としての0.10グラムのBHTの混合物を、反応温度を56°C~78°Cに維持しながら、70分間にわたって加えた。約4時間の撹拌の後、加熱を中止し、そしてモノマーを粘性のある液体としてフラスコから回収し、そして乾燥大気中で保存した。実施例3ウレタンモノマーUCDPPAの製造乾燥窒素流のもとで500mLのフラスコに、38.8グラム0.200molの1,3-ビスイソシアナトメチルシクロヘキサンを入れ、そして窒素陽圧下にて約60°Cに加熱した。この反応混合物に、3滴のジブチル錫ジラウレート触媒を加えた。29.2グラム0.203molの2-ヒドロキシプロピルメタクリレート、22.2グラム0.100molの2-ヒドロキシ-3-フェノキシプロピルアクリレート、11.9グラム0.102molの2-ヒドロキシエチルアクリレート、及び0.16グラムのBHTの混合物を、反応温度を66°C~76°Cに維持しながら、50分間にわたって加えた。78°C未満で約4時間25分撹拌した後、加熱を中止し、そしてモノマーを粘性のある液体としてフラスコから回収し、そして乾燥大気中で保存した。実施例4ウレタンレジン樹脂の製造乾燥窒素流のもとで250mLのフラスコに、19.4グラム0.10molの1,3-ビスイソシアナトメチルシクロヘキサンを入れ、そして窒素陽圧下にて約48°Cに加熱した。この反応混合物に、2滴のジブチル錫ジラウレート触媒を加えた。禁止剤として0.055グラムのBHTを含む、10.5グラム0.047molの2-ヒドロキシ-3-フェノキシプロピルアクリレート、及び18.6グラム0.143molの2-ヒドロキシエチルメタクリレートの混合物を調製し、そして反応温度を65°C~75°Cに維持しながら1時間25分にわたって加えた。90の上記の混合物を添加した後、1.9グラム0.013molのUNOXOL商標DiolDowChemicalCompanyMidlandMIからを加え、その後残存している10の上記混合物を最後に添加した。UNOXOL商標Diolは、シス,トランス-1,3-シクロヘキサンジメタノールとシス,トランス-1,4-シクロヘキサンジメタノールがおよそ1:1の割合から構成される脂環式ジオールである。更に約5時間撹拌した後、加熱を中止し、そしてモノマーを粘性のある無色液体としてフラスコから回収し、そして乾燥大気中で保存した。実施例5ウレタンモノマーUCDPMAの製造乾燥窒素流のもとで250mLのフラスコに、19.4グラム0.100molの1,3-ビスイソシアナトメチルシクロヘキサンを入れ、そして窒素陽圧下にて約60°Cに加熱した。この反応混合物に、2滴のジブチル錫ジラウレート触媒を加えた。21.9グラム0.168molの2-ヒドロキシエチルメタクリレート、7.5グラム0.034molの2-ヒドロキシ-3-フェノキシプロピルアクリレート、及び0.05グラムのBHTの混合物を、反応温度を62°C~76°Cに維持しながら、30分間にわたって加えた。78°C未満で約4時間35分間撹拌した後、加熱を中止し、そしてモノマーを粘性のある液体としてフラスコから回収し、そして乾燥大気中で保存した。実施例6ウレタン/ウレアレジン樹脂の製造乾燥窒素流のもとで250mLのフラスコに、19.4グラム0.10molの1,3-ビスイソシアナトメチルシクロヘキサンを入れ、そして窒素陽圧下にて約64°Cに加熱した。この反応混合物に、2滴のジブチル錫ジラウレート触媒を加えた。禁止剤として0.05グラムのBHTを含む、10.5グラム0.047molの2-ヒドロキシ-3-フェノキシプロピルアクリレート、及び16.15グラム0.139molの2-ヒドロキシエチルアクリレートの混合物を調製し、そして反応温度を64°C~75°Cに維持しながら、1時間25分間にわたって加えた。90の上記の混合物を添加した後、1.6グラム0.014molの1,2-ジアミノシクロヘキサンを加え、その後残存している10の上記の混合物を最後に添加した。更に約5時間撹拌した後、加熱を中止し、そしてモノマーを粘性のある黄色がかった液体としてフラスコから回収し、そして乾燥大気中で保存した。実施例7A~7D表1及び2は、実施例7A~7Dの組成物のコンポーネントを示す。実施例7A~7Dの組成物は、表1及び2中に示されているコンポーネントを85°Cで混和して調製した。この発明のコンポジット並びに他の商業上入手可能なコンポジットは、コンポジットフィラーとして使用することができる。コンポジット及びコンポジットフィラーは同じ組成を有することが好ましい。コンポジットフィラーは、光硬化コンポジットをダイアモンドバーdiamondburで磨砕することによって調製した。ここでは、使用した光硬化コンポジット実施例7Aは、69.00重量パーセントの、平均粒子サイズが約0.1~約1マイクロメートルを有するシラン化バリウムアルミノフルオロシリケートガラスsilanatedbariumaluminoflurosilicateglassBAFG粒子、19.00重量パーセントのUCDPMAA、6.65重量パーセントのSR368、5.00重量パーセントのTEGDMAトリエチレングリコールジメタクリレート、0.25重量パーセントのALF、及び0.10重量パーセントのルシリンTPOLucirinTPOの組成を有する。ALFは、カンファーキノンCQ;ブチル化ヒドロキシトルエンBHT;N,N-ジメチルアミノネオペンチルアクリレート、γ-メタクリルオキシプロピルシラン、及びメタクリル酸を含んでなる光開始材料を指している。表3は上記のコンポジット配合組成の物理的特性を示す。表4には、製造説明書に従って重合された、商業上入手可能な間接的クラウン及びブリッジ及び修復物の物理的特性が記載されている。表3は、この発明のコンポジットが、表4に示されている商業上入手可能な材料と比較して優れた曲げ強度及び曲げ弾性率を有していることを示している。実施例7A~7D、7E及び7Hの重合性コンポジット組成物の圧縮強度は、2インチ50.8mm/分のクロスヘッド速度にて2,000ポンドで運転するように設定された50kNのロードセルを用いて測定された。圧縮強度試験試料は、米国特許第6,387,981号の手順に従うことによって調製された。各コンポジットを、内径が4mmのガラスチューブに詰め、シリコーンゴムプラグで蓋をし、約0.28MPaで15分間軸線方向に圧縮し、Eclipse光硬化ユニット電圧37.5V、ブロアblowers80パーセントで10分間光硬化した。硬化サンプルをダイアモンドソーdiamondsawで切断して8mmの長さの円筒形プラグを形成し、蒸留水中、37°Cで24時間保存し、その後圧縮強度を測定した。容積減少400,000サイクルにおける立方mmが、実施例7A~7Hの重合コンポジット組成物の耐磨耗性の尺度として使用された。三体環状摩損機threebodycyclicabrasionwearmachineLeinfeldermethodUniversityofAlabamaガラス管内invitroが、容積減少を決定するために使用された。実施例7A~7Hの重合コンポジット組成物の曲げ強度及び曲げ弾性率を、ISO10477に従ったインストロンベンディングユニットInstronbendingunitによる三点曲げ試験を使用することによって測定した。7A~7DのサンプルをEnterra光硬化ユニット中、金型中で10分間硬化させた上面で5分硬化、引き続いて反対側で5分硬化させた。そのほかについては製造説明書に従って硬化させた。実施例8A表5は、実施例8Aの組成物のコンポーネントを示す。実施例8Aの組成物は、85°C未満にて、表5中に示されているコンポーネントを50分で混和することによって調製された。このコンポジットを、90°Cで予熱した型に移し、温度を徐々に150°Cまで上昇させて、最初は1つの加熱プレートで、加圧下で4時間、熱硬化させ、そして最後は双方の加熱プレートを用いて硬化させた。その後、サンプルの一部を指示の通り、120°Cで2時間、後熱postheat処理した。表6は、熱硬化によって重合した実施例8Aの生成物の物理的特性を示す。それらは、実施例7A~7Dのそれと同じように試験した。実施例8B及び8C表7は、実施例8Bの組成物のコンポーネントを示す。実施例8B及び8Cの組成物は、85°Cで表7中に示したコンポーネントを混和し、そして脱ガスすることによって調製された。表8は、光硬化によって重合した実施例8B及び8Cの生成物の物理的特性を示す。それらは、実施例7A~7D中のそれと同じように試験した。水可溶性及び水分収着はISO10477に従って試験し、サンプルは、上面に30秒間タック硬化tackcure、それに引き続いて反対側に5分の最終硬化によって硬化した。実施例9A~9C上記に言及したように、この高強度重合性材料は通例、フィラーコンポーネントを含まず例えば、約5重量未満のフィラー、好ましくは0.0重量のフィラー、その結果、高強度歯科用重合マトリックスレジンなどの高強度重合マトリックスレジンが提供されうる。提供される場合には、通例、フィラーコンポーネントを含んでいない高強度重合マトリックスレジンは、少なくとも1つの重合性アクリル化合物を含む第一の重合性コンポーネントを含みうる。この重合性アクリル化合物例えば、第一の重合性コンポーネントは典型的には、重合性マトリックス組成物全体に対して少なくとも50重量、より好ましくは少なくとも約75重量の量で存在する。重合性マトリックス組成物全体はまた、典型的には、約100重量未満、より典型的には、約99重量未満の重合性アクリル化合物を含む。例えば、この重合性アクリル化合物は典型的には、重合性マトリックス組成物全体に対して約50~約100、より典型的には、約75~約99重量の範囲で存在する。通例、フィラーコンポーネントを含んでいない高強度重合マトリックスレジンは、材料の硬化を達成するための少なくとも1つの開始コンポーネント例えば、システムを含むことができる。この開始コンポーネントは典型的には、重合性マトリックス組成物全体に対して少なくとも0.01重量、より好ましくは少なくとも約0.05重量の量で存在する。重合性マトリックス組成物全体はまた、典型的には、約10重量未満、より典型的には、約5重量未満の開始コンポーネントを含む。例えば、開始コンポーネントは典型的には、重合性マトリックス組成物全体に対して約0.01~約10、より典型的には、約0.05~約5重量の範囲で存在する。更に、ALF開始系は、重合性組成物全体に対して約0.25重量~約5重量、好ましくは、約0.5重量~約3重量の範囲の量で存在することができる。一実施態様では、この材料は、組成物を硬化させるためにALF開始システム及びルシリン-TPOLucirinTPOの双方を含んでなる開始システムを含むことができることが理解される。光活性、化学活性化、及び熱活性化剤に加えて、本発明の高強度重合マトリックスレジンはまた、顔料、様々な安定化剤、可塑剤を含むことができる。安定化剤としては、例えば、ブチル化ヒドロキシトルエンBHT;ヒドロキノン;ヒドロキノンモノメチルエーテル;ベンゾキノン;クロラニル;フェノール;ブチルヒドロキシアナリンbutylhydroxyanalineBHT;ターシャリーブチルヒドロキノンTBHQ;トコフェロールビタミンEなどを使用することができる。好ましくは、ブチル化ヒドロキシトルエンBHT及びヒドロキノンのメチルエーテルMEHQが安定化剤重合禁止剤polymerizationinhibitorsとして使用される。UV吸収剤などの他の安定化剤も使用することができる。表9は、実施例9A~9Cの高強度重合マトリックスレジン組成物のコンポーネントを示し、これは無機フィラーを含まずに調製された。この高強度重合マトリックスレジン組成物により、表10中で示されているように商業上入手可能な歯科レジン組成物と比較して驚くべき高強度が提供されることが理解された。実施例9A~9Cの組成物は、90°Cで表9に示されているコンポーネントを混和することによって調製した。表11は、光硬化によって重合された、実施例9A~9Cの高強度重合マトリックスレジン組成物から作製された生成物の物理的特性を示す表9参照。実施例9A~9Fの組成物の曲げ強度及び曲げ弾性率を、ISO10477に従ったインストロンベンディングユニットInstronbendingunitによる三点曲げ試験を使用することによって測定した。9A~9FのサンプルをEnterra光硬化ユニット中、金型中で10分間を硬化した。表12は、光硬化によって重合した実施例9D~9F表10参照、市販実施例の比較の製品の比較に関する物理的特性を示す。この発明の新規な高強度重合マトリックスレジン組成物は、現在商業的に入手可能な製品に使用されている通常の歯科レジン例えば、表12と比較して、はるかに高い曲げ強度及び/又は曲げ弾性率を有していることが表11に示されているものとして理解される。有利なことに、この発明によって、長期にわたる歯科用クラウン、ブリッジ、インレー、アンレー、ベニア、インプラント、及び他の歯科用修復物を作製するための高強度材料が提供される。1つのバージョンでは、歯科技工所はこの発明の高強度材料を用いる修復物を作製することができる。この方法では、修復物を受ける予備成形された歯科模型の領域に高強度重合性材料を注入し、塗布することが含まれる。この材料は、この組成物、及びフィラー材料を重合するために、光または熱によって活性化されうる重合性アクリル化合物、重合システムを含むことができる。メタルコーピングmetalcoping、セラミックサブストラクチャ、又は繊維強化重合体サブストラクチャなどのサブストラクチャを、重合性材料を支持するために使用することができる。好ましくは、フィラー粒子を含むコンポジット材料である、この高強度材料は、歯科模型の形状安定な未硬化の修復物を形成するために使用され、成型される。光は、それが硬化し、直接的にこの模型に対し硬化した修復物を形成するようにコンポジット材料に照射するために使用される。最後に、この修復物は取り外され、完成し、そして研磨される。可視光によって硬化するシーラントは、所望であれば、汚れにくい、かつ光沢のある表面仕上げが可能になるように適用されることができる。この修復物は現在、患者の歯に嵌合される状態にある。この発明は、そのいくつかの特定の実施態様についてかなり詳細に述べられているが、こうした実施態様に限定されるとは見なされるべきではなく、本発明の精神及び添付の請求の範囲から逸脱することなく、他の方法でも使用することができることが理解されるべきである。"